[0001]【発明の属する技術分野】本発明は非焼成色鉛筆芯において、特にその機械的強度を改善して芯折れを防止すると共に、コストパフォーマンスを改善した非焼成色鉛筆芯に関するものである。溶剤などの原料組成物を配合し混練したものを押出成形し、必要に応じて乾燥などを施して製造されている。Te.【0003】ここで、滑材としては、一般に各種の材料が用いられているが、中でも窒化硼素は、その結晶構造が黒鉛と類似して潤滑性に優れており、また白色であることから色鉛筆芯の色調を損なわないという利点があるため広く使用されている。[0004]【発明が解決しようとする課題】しかし、かかる窒化硼素を含有した非焼成色鉛筆芯は、機械的強度の点で必ずしも充分でなく、筆記時に芯折れしたり、落下した衝撃によって芯の途中で芯折れする場合がある。窒化硼素は原料コストが高く、元来比較的廉価に提供する必要性の高い色鉛筆芯においてそのコストパフォーマンスが未だ充分でないという欠点がある。従って、当業者間にあっては、窒化硼素の代替材料としての開発が広くが求められている。required.【0005】本発明の課題は、窒化硼素と比較して、機械的強度に優れ、芯折れを起こし難く、しかも書き味及び着色性も良好であり、更にコストパフォーマンスに優れた非焼成色鉛筆芯を提供する点にある。滑材を原料組成物として含み、必要に応じて油脂及び/又はワックス類を含み、上記滑材として合成雲母を含有してなる非焼成色鉛筆芯を開発した。lubricant.【0007】本発明の非焼成色鉛筆芯は、滑材として合成雲母を含有しているため、窒化硼素と比較して、優れた機械的強度を非焼成色鉛筆芯に与えることができ、芯折れを起こし難い。合成雲母は窒化硼素と比較して原料コストが廉価であるため、コストパフォーマンスに優れている。書き味や着色性も良好であり、窒化硼素の場合と比較して同等のレベルの書き味や着色性を保有することができる。nitride.【0008】本発明に使用する合成雲母は、劈開性に優れており、これを非焼成色鉛筆芯の滑材として使用した場合、芯に適度な硬さを与えながら、筆記時においては芯の先端部が筆記面との摩擦により劈開し、書き味を向上させることができる。performance.【0009】上記合成雲母としては、いわゆる天然雲母に対して人工的に生成されたフッ素雲母系鉱物を意味し、その構造はたとえば天然雲母の結晶中の結晶水をフッ素で置き換えたものとしてとらえられる層状化合物であり、その層間で剥離しやすい劈開性を有する。具体的には、フッ素金雲母、カリ四ケイ素雲母等の非膨潤性雲母や、Naテトラシリシックマイカ、Na又はLiデニオライト、Na又はLiヘクトライト等の膨潤性雲母を例示することができる。hectorite.【0010】ここで、上記膨潤性雲母とは、水と共存すると層間域に水分子を取り込んで膨潤していくものをいい、これに対して非膨潤性雲母とは、水によって膨潤しない合成雲母をいう。滑材を原料組成物として含み、必要に応じて油脂及び/又はワックス類を含み、上記滑材として合成雲母を含有してなる非焼成色鉛筆芯である。above,膨潤性雲母及び非膨潤性雲母のいずれも可能である。膨潤性雲母の方が、書き味の向上、及び着色性の向上に優れているため本発明の滑材としては適している。property.【0013】但し、膨潤性合成雲母であっても、ワックス類又は油脂で膨潤する性質のものは、芯自体に含まれるワックスや油脂により膨潤し、芯の強度が得られにくくなることから本発明の色鉛筆芯には適さない。leads.【0014】合成雲母の具体例としては、例えば、トビー工業社製の商品名「DMA−350」等がある。この合成雲母は、人工的に製造することができるため、原料コストに優れており、また性状や品質等が安定している点で好ましい。stable.【0015】本発明の滑材には、上記合成雲母のうち任意のものを単独で、又はその他滑材として使用できるもの、たとえばフッ化黒鉛、窒化硼素と混合して用いることもできる。配合した場合と比較して、非焼成色鉛筆芯の機械的強度が向上し、芯折れを防止することができる。to.【0016】この合成雲母の配合量は特に限定されない。合成雲母を原料組成物(固形分)全量に対して1〜15重量%を配合することが好ましい。amount未満の場合は、実用上支障はないものの着色性及び書き味は共にやや低下する。合成雲母の配合量を原料組成物(固形分)全量に対して15重量%を越えて配合した場合も、実用上支障はないものの着色性及び書き味は共にやや低下する。decreased.【0017】なお、窒化硼素と混合して使用した場合は、窒化硼素の使用量が低減できる点で、非焼成色鉛筆芯の機械的強度やコストパフォーマンスを改善することができる。lead.【0018】合成雲母に混合する窒化硼素としては、昭和電工社製の商品名「UHP−S1」等を例示することができるが、必ずしもこれに限定されない。thereto.【0019】また、本発明で使用される結合材としては、従来使用されているものの中から適宜選択して使用することができる。alcohol,アラビアガム等が挙げられる。これらは単独または組み合わせて使用することができる。その配合量は、原料組成物(固形分)全量に対して3〜15重量%、好ましくは5〜10重量%である。結合材が原料組成物(固形分)全量の15重量%より過剰である場合には書き味が低下し、また原料組成物(固形分)全量の3重量%より過小に配合された場合には機械的強度が低下すると共に芯状への成型性が低下する。used,有機顔料のいずれも単独で又は組み合わせて使用することができる。